СУХАЯ СМЕСЬ ДЛЯ ШПАКЛЕВОЧНЫХ РАБОТ
DRY FILLING MIXTURE

Изобретение относится к составам, применяемым для отделки бетонных и штукатурных поверхностей.
Известны составы, содержащие известковое тесто, молотую минеральную добавку, воду (П.Н. Клочанов, А.Е. Суржаненко, И.Ш. Эйдинов. Рецептурно-технологический справочник по отделочным работам. - М.: Стройиздат, 1973, с. 40) [2].
Также известен состав, содержащий натриевую соль карбоксиметилцеллюлозы, метилсиликонат натрия, хозяйственное мыло, бутадиенстирольный латекс, известь-пушонку, поливинилхлорид (авт. св. 1247364, С04В 26/04).
3
Наиболее близким по технической сущности и достигаемому результату является состав, включающий натриевую соль карбоксиметилцеллюлозы, известь-пушонку, сульфат алюминия, едкий натрий безводный и водный раствор жидкого стекла плотностью 1,15-1,17 г/см (Пат. № RU 2252204).
Недостатками указанных композиций являются низкая водостойкость и медленные сроки отверждения составов.
Задачей изобретения является устранение указанных недостатков.
Поставленная задача решается тем, что сухая смесь для шпаклевочных работ, включающая известь-пушонку, наполнитель, пластифицирующую, полимерную, минеральную добавки, содержит в качестве пластифицирующей добавки - Кратасол-ПФМ, в качестве полимерной добавки - редиспергируемый порошок «Neolith Р 4400», в качестве минеральной добавки - синтезированные алюмосиликаты, а в качестве наполнителя - мел при следующем соотношении компонентов, масс. ч.:
Известь-пушонка
58,9-66,7
Наполнитель (мел)
28,2-31,8
Минеральная добавка
(синтезированные алюмосиликаты)
5,9-6,7
Полимерная добавка
(редисперсионный порошок «Neolith Р 4400»)
0,29-0,31
Пластифицирующая добавка
(Кратасол-ПФМ)
0,57-0,63
Технология синтеза алюмосиликатов включает следующие операции: объединение в зоне смешивания воды и сульфата алюминия до получения раствора с pH 4,0; увеличение pH смеси до величины в диапазоне 8,5-11 путем добавления при интенсивном перемешивании силиката натрия; извлечение полученного твердого осадка с последующим его промыванием до получения pH=6 (фильтрата) и высушивания осадка при температуре 100°C.
Синтезированные алюмосиликаты позволяют регулировать структурообразование и повысить водостойкость известковых композиций.
Приготовление состава сухой смеси для шпаклевочных работ производится следующим образом. Все компоненты сухой смеси дозируются, а затем перемешиваются в смесителе любого типа.
Конкретные примеры составов и их свойства приведены в табл. 1, 5.
Для приготовления сухой смеси использовали следующие материалы:
3
3
2
,
гашеная известь (пушонка) активностью 64-67%, истинной плотностью 2230 кг/м  насыпной плотностью 280 кг/м, с удельной поверхностью 1000 м/кг (ГОСТ 9179-77).
Добавка Кратасол ПФМ - полифункциональная добавка, соответствует требованиям ГОСТ 24211 и относится к группе суперпластификаторов и добавкам, повышающих морозостойкость. Пластифицирующая добавка Кратасол ПФМ - продукт, получаемый при многостадийном органическом синтезе и представляющий собой сополимер на основе полиметиленнафталинсульфонатов натрия с добавлением воздухововлекающего и гидрофобизирующего компонента. Свойства добавки Кратасол ПФМ приведены в таблице 2.
Редиспергируемый порошок Neolith Р 4400 является сополимерным порошком, основанным на винилацетате и версатате винила. Он производится процессом сушки распылением латексной дисперсии с поливинилепиртом в качестве защитного коллоида, и это легко повторно растворяется в воде. Поставляется в Россию фирмой «ЕвроХим-1». Свойства редиспергируемого порошка Neolith Р 4400 приведены в таблице 3.
При изготовлении шпатлевки применялся мел марки ММ-2 (ГОСТ 17498-72). Свойства мела приведены в таблице 4.
Водостойкость оценивали по степени меления покрытия (баллы) после 24 часов выдержки в воде [3]. Степень меления определяют по характеру и степени свободно отделяющегося от поверхности покрытия пигмента путем трения тканью (для светлых покрытий - черной).
Литература
1. Пат. № RU 2252204 Российская Федерация, МПК С04В 28/10. Смесь для отделочных работ / Логанина В.И., Кислицына С.Н., Макарова Л.В., Захаров О.А.; заявитель и патентообладатель Пензенский государственный университет архитектуры и строительства. - Опубл. 20.05.2005.
2. Клочанов П.Н. Рецептурно-технологический справочник по отделочным работам / П.Н. Клочанов, А.Е. Суржаненко, И.Ш. Эйдипов. - М.: Стройиздат. - 1973. - 320 с.
3. ГОСТ 6992-68 Материалы лакокрасочные. Метод определения устойчивости покрытия в атмосферных условиях.